(57)【要約】本発明は粉塵を衣服内に進入させない高度な防塵性と快適に作業が行える高い通気性を併せ持ち、夏場などに防護服内の温度が上がりにくい防護服を提供することを課題とする。以下の防塵材料を用いた防塵服。ｉ）防塵材料は、繊維層およびエレクトレット不織布層を有し、前記繊維層および前記エレクトレット不織布層の数の和は２以上である。ｉｉ）防塵材料は隣接する繊維層とエレクトレット不織布層とが５％以上１０％以下の面積比率の領域で接着されている。【特許請求の範囲】
【請求項１】
以下の防塵材料を用いた防塵服。
ｉ）防塵材料は繊維層およびエレクトレット不織布層を有し、前記繊維層および前記エレクトレット不織布層の数の和は２以上である。
ｉｉ）防塵材料は、隣接する繊維層とエレクトレット不織布層とが５％以上１０％以下の面積比率の領域で接着されている。
【請求項２】
防塵材料の前記エレクトレット不織布層が、メルトブロー不織布またはスパンボンド不織布である、請求項１記載の防護服。
【請求項３】
防護材料の通気性が３０ｃｍ３／ｃｍ２／ｓ以上である、請求項１または２記載の防護服。
【請求項４】
前記エレクトレット不織布層がメルトブロー不織布であって、このメルトブロー不織布が以下の量の添加剤を含有する請求項１〜３いずれかに記載の防護服。
ｉｉｉ）ヒンダードアミン系添加剤を０．５〜５質量％もしくはトリアジン系添加剤を０．５〜５質量％を含有する。
または
ｉｖ）ヒンダードアミン系添加剤およびトリアジン系添加剤を必須とし、合計０．５〜５質量％を含有する。
【請求項５】
防塵材料の前記繊維層と前記エレクトレット不織布層とを接着する接着剤がホットメルト接着剤である請求項１〜４のいずれかに記載の防護服。
【請求項６】
前記繊維層と前記エレクトレット不織布層とを接着する前記ホットメルト接着剤の量が０．５ｇ／ｍ２以上３．０ｇ／ｍ２以下である請求項５記載の防護服。
【請求項７】
糸縫製部を有する請求項１〜６のいずれかに記載の防護服。
【発明の詳細な説明】
【技術分野】
【０００１】
本発明は、環境中に放出された粉塵から人体を防護する防塵材料、およびそれを用いた防護服に関する。
【背景技術】
【０００２】
粉塵を除去する作業や取り扱う作業において、作業者は、衣服の上に化学防護服、ゴム手袋、ゴム長靴、捕集効率９５％以上の防塵マスクを着用して作業することが多い。このうち、化学防護服は、作業者一人当たり１日に３〜４着使用される場合もあり、そして基本的に使い捨てされる。材料としては、ポリエチレンやポリプロピレンなどの材料が用いられる。最近では放射性物質を含む粉塵がある環境での着用が多くなってきている。粉塵から人体を防護するには、長靴やゴム手袋等の保護具を着用し、保護具と化学防護服の隙間をテープで固定し、外部の空気が保護具と化学防護服の隙間から衣服内に流入しないようにする。そのため、防護服内に外部の空気が流入せず衣服内湿度や温度が上昇する。夏場における作業においては、熱中症対策として休憩回数を増やす、作業時間を短縮するなどの対策が行われ、作業効率が低下しやすい。【０００３】
化学防護服は、粉塵を衣服内に進入させない高度な防塵性と快適に作業が行える通気性や透湿性を有することが求められている。【０００４】
特許文献１、２には、エレクトレット不織布シートとその製造方法が開示されている。特許文献１、２に記載された不織布は、粉塵の捕集効率が高く、通気性も高いが、エレクトレット不織布だけでは、防護服として用いることは、強度や耐摩耗性の点から難しい。さらに、積層構造体に関しては、積層方法よる解決策は開示されていない。  
【先行技術文献】
【特許文献】
【０００５】
【特許文献１】特開２００３−７３９７１号公報
【特許文献２】特開２００８−１７９９３２号公報
【発明の概要】
【発明が解決しようとする課題】
【０００６】
本発明は、粉塵を衣服内に進入させない高度な防塵性を有し、快適に作業が行える通気性、透湿性を有し、糸縫製に適した防塵材料を用いた防護服を提供することを課題とする。
【課題を解決するための手段】
【０００７】
課題を解決するために本発明は、以下の防塵服を開示する。
（１）ｉおよびｉｉの特徴を有する防塵材料を用いた防護服。
ｉ）防塵材料は繊維層およびエレクトレット不織布層を有し、前記繊維層および前記エレクトレット不織布層の数の和は２以上である。
ｉｉ）防塵材料は、隣接する繊維層とエレクトレット不織布層とが５％以上１０％以下の面積比率の領域で接着されている。【０００８】
また好ましい態様として以下の防塵服がある。
（２）防塵材料の前記エレクトレット不織布層が、メルトブロー不織布またはスパンボンド不織布である、上記防護服。
（３）防護材料の通気性が３０ｃｍ３／ｃｍ２／ｓ以上である、上記いずれかの防護服。
（４）前記エレクトレット不織布層がメルトブロー不織布であって、このメルトブロー不織布が以下の量の添加剤を含有する上記いずれかの防護服。
ｉｉｉ）ヒンダードアミン系添加剤を０．５〜５質量％もしくはトリアジン系添加剤を０．５〜５質量％を含有する。
または
ｉｖ）ヒンダードアミン系添加剤およびトリアジン系添加剤を必須とし、合計０．５〜５質量％を含有する。
（５）防塵材料の前記繊維層と前記エレクトレット不織布層とを接着する接着剤がホットメルト接着剤である上記いずれかの防護服。
（６）前記繊維層と前記エレクトレット不織布層とを接着する前記ホットメルト接着剤の量が０．５ｇ／ｍ２以上３．０ｇ／ｍ２以下である上記いずれかの防護服。
（７）糸縫製部を有する上記いずれかの防護服。
【発明の効果】
【０００９】
本発明によれば、防塵性、通気性に優れ、夏場の作業において、より涼しく、かつ、糸縫製に適した防塵材料を用いた防護服が得られる。
【図面の簡単な説明】
【００１０】
【図１】エレクトレット不織布層の電荷密度測定の概念図である。
【図２ａ】防護材料からエレクトレット不織布を剥離した後の繊維層の断面図。
【図２ｂ】図２ａの繊維層から、繊維層に付着しているエレクトレット不織布由来の繊維をすべて除去した繊維層の断面図
【図２ｃ】図２ａの繊維層から、繊維層に付着しているエレクトレット不織布由来の繊維を部分的に除去した繊維層の断面図。
【図３】防塵材料の接着面積を算出するために防塵材料からサンプルを切り出す部分を示した図。
【発明を実施するための形態】
【００１１】
＜エレクトレット不織布層＞
本発明の防塵材料に用いるエレクトレット不織布層は、非導電性の繊維材料からなるシートであり、メルトブロー法またはスパンボンド法によって得ることができる。すなわち、エレクトレット不織布層はメルトブロー不織布またはスパンボンド不織布であることが好ましい。
【００１２】
メルトブロー不織布はメルトブロー法によって製造される。メルトブロー法は、一般に、紡糸口金から押し出された熱可塑性ポリマーを熱風噴射することにより繊維状に細化し、該繊維の自己融着特性を利用して、ウェブを形成せしめる方法である。スパンボンド法によるスパンボンド不織布など他の製造法による不織布に比べて複雑な工程を必要とせず、また数１０μｍから数μｍ以下の細い繊維が容易に得られる。メルトブロー法における紡糸条件としては、ポリマー吐出量、ノズル温度、エア圧力等があるが、これら紡糸条件の最適化を行うことで、所望の繊維径を有する不織布が得られる。
【００１３】
スパンボンド法は以下の方法である。樹脂を溶融し、紡糸口金から紡糸する。冷却固化した糸条に対し、エジェクターから噴射される圧縮エアで牽引、延伸する。それを移動するネット上に捕集して繊維ウェブを形成する。繊維ウェブを熱接着して不織布を形成する。樹脂を溶融し牽引する工程があることからメルトブロー法よりも高強度の繊維を得やすい特徴がある。
【００１４】
不織布の素材としては、合成繊維或いは天然繊維が例示されるが、合成繊維が好ましい。
【００１５】
使用される主たる素材はエレクトレット性が要求されるので、好ましくは、体積抵抗率が１０１２Ω・ｃｍ以上、さらに好ましくは１０１４Ω・ｃｍである。例えば、ポリエチレン、ポリプロピレン等のポリオレフィン、ポリエチレンテレフタレート、ポリ乳酸等のポリエステル、ポリカーボネート、ポリスチレン、ポリフェニレンサルファイト、フッ素系樹脂、およびこれらの混合物などを挙げることができる。これらの中でも、ポリオレフィンおよびポリ乳酸を主体とするものはエレクトレット性能の点から好ましい。さらにポリオレフィンでは、ポリプロピレンを主体とするものが一層好ましい。
【００１６】
本発明に使用するエレクトレット不織布層がメルトブロー不織布である場合には、上記メルトブロー不織布は、ヒンダードアミン系添加剤および／またはトリアジン系添加剤を含有することが好ましい。この添加剤を非導電性繊維シートに含有させることにより、特に高いエレクトレット性能を保持させることが可能になるからである。
【００１７】
上記ヒンダードアミン系添加剤および／またはトリアジン系添加剤の含有量としては、特に限定されない。メルトブロー不織布がヒンダードアミン系添加剤またはトリアジン系添加剤を単独で含有する場合には、それらの含有量はそれぞれメルトブロー不織布の０．５〜５質量％の範囲とするのが好ましく、それぞれ０．７質量％以上、それぞれ３質量％以下とするのがより好ましい。また、メルトブロー不織布がヒンダードアミン系添加剤およびトリアジン系添加剤の両方を含有する場合には、それらの合計の含有量はメルトブロー不織布の０．５〜５質量％の範囲とするのが好ましく、上限を０．７質量％以上、下限を３質量％以下とするのがより好ましい。添加量が少ないと、目的とする高レベルのエレクトレット性能を得ることが難しくなる。また、多すぎると製糸性や製膜性を悪くし、かつコスト的にも不利になる。
【００１８】
上記２種類の添加剤のうちヒンダードアミン系添加剤としては、ポリ〔（（６−（１，１，３，３，−テトラメチルブチル）イミノ−１，３，５−トリアジン−２，４−ジイル）（（２，２，６，６，−テトラメチル−４−ピペリジル）イミノ）ヘキサメチレン（（２，２，６，６，−テトラメチル−４−ピペリジル）イミノ）〕（チバガイギー製、“キマソープ”（登録商標。以下同じ。）９４４ＬＤ）、コハク酸ジメチル−１−（２−ヒドロキシエチル）−４−ヒドロキシ−２，２，６，６−テトラメチルピペリジン重縮合物（ チバガイギー製、“チヌビン”（登録商標。以下同じ。）６２２ＬＤ）、２−（３，５−ジ−ｔ−ブチル−４−ヒドロキシベンジル）−２−ｎ−ブチルマロン酸ビス（１，２，２，６，６−ペンタメチル−４−ピペリジル）（チバガイギー製、“チヌビン”１４４）などが挙げられる。
【００１９】
また、トリアジン系添加剤としては、前述のポリ〔（（６−（１，１，３，３，−テトラ
メチルブチル）イミノ−１，３，５−トリアジン−２，４−ジイル）（（２，２，６，６，−テトラメチル−４−ピペリジル）イミノ）ヘキサメチレン（（２，２，６，６，−テトラメチル−４−ピペリジル）イミノ）〕（チバガイギー製、“キマソープ”９４４ＬＤ）、２−（４，６−ジフェニル−１，３，５−トリアジン−２−イル）−５−（（ヘキシル）オキシ）−フェノール（チバガイギー製、“チヌビン”１５７７ＦＦ）などを挙げることができる。これらのなかでも特にヒンダードアミン系添加剤を使用することが好ましい。
【００２０】
エレクトレット不織布層の電荷密度は、１×１０−１０クーロン／ｃｍ２以上、さらには１×１０−９クーロン／ｃｍ２以上、さらには、１×１０−８クーロン／ｃｍ２以上が好ましい。
【００２１】
エレクトレット不織布層は、上記添加剤の他に、熱安定剤、耐候剤、重合禁止剤等の一般にエレクトレット加工品の非導電性繊維シートに使用されている公知の添加剤を含有してもよい。
【００２２】
不織布をエレクトレット化する方法としては以下の方法がある。
非導電性繊維シートを走行させる。そのシートにスリット状の吸引ノズルをシートの幅全面方向に横切るように接触させる。かつこの接触部反対側のシートの面を水面に接触させるか又は浸漬させる。このような状態で吸引ノズルから水を吸引する。
吸引ノズルから水を吸引すると、吸引ノズルをシートに接触させた部分の反対側の水がシートを厚さ方向に貫通するように移動するため、水をシート内に厚さ方向全体に渡り浸透させることができる。また吸引ノズルをシート幅方向に横切るように配置し、かつシートを走行させながら吸引するから、上記シート厚さ方向全体に水を浸透させた状態をシート全面に満遍なく行き渡らせることができる。したがって、このシートを乾燥すると、シート全面に電荷が均一かつ高密度に帯電したエレクトレット化不織布になる。
【００２３】
また、不織布のシートへの直流コロナ放電による方法でも良い。例えば以下の方法である。複数の直流コロナ放電電極を設け、シートに対し、第一番目に作用する直流コロナ放電電極による電界強度よりも、後に作用する直流コロナ放電電極による電界強度の方を強くして、エレクトレット化する。
【００２４】
エレクトレット不織布層の通気性は、好ましくは、４０ｃｍ３／ｃｍ２／ｓ以上、さらに好ましくは８０ｃｍ３／ｃｍ２／ｓ以上、よりさらに好ましくは１００ｃｍ３／ｃｍ２／ｓ以上であることで防塵材料としたときの通気性を維持しやすくなる。通気性は、目付や平均繊維径、厚みなどにより達成することができる。
【００２５】
＜繊維層＞
続いて、防塵材料に用いる繊維層について述べる。
【００２６】
本発明の繊維層は、本発明での定義の区分上、エレクトレット不織布でないものからなり、繊維を含有する層である。かような繊維層としては、材料に十分な強度、耐摩耗性、手触りなどの風合い、柔らかさがあり、通気性が高いものであることが好ましい。繊維層として用いられる布帛の繊維の構造としては、織物、編物、不織布、紙などがあげられる。なかでも、コスト、物性の観点から不織布が好ましい。不織布としては、湿式不織布やレジンボンド式乾式不織布、サーマルボンド式乾式不織布、スパンボンド式乾式不織布、ニードルパンチ式乾式不織布、ウォータジェットパンチ式乾式不織布、メルトブロー式乾式不織布またはフラッシュ紡糸式乾式不織布が使用できる。また目付や厚みを均一にしやすい抄紙法によるものも好ましく使用できる。なかでも、スパンボンド不織布が、コスト、物性の面から好ましい。
【００２７】
繊維層に求められる機能としては、必要に応じて、強度、耐摩耗性、手触りなどの風合いに関わる剛軟性、および通気性などが求められる。
【００２８】
繊維層の素材としては、ポリエチレン、ポリプロピレン等のポリオレフィン；ポリエチレンテレフタレート、ポリ乳酸等のポリエステル；ポリカーボネート；ポリスチレン、ポリフェニレンサルファイト；フッ素系樹脂；およびこれらの混合物などを挙げることができる。これらの中でも、ポリオレフィンまたはポリ乳酸を主体とするものはエレクトレット性能の点から好ましい。さらにポリオレフィンでは、ポリプロピレンを主体とするものが一層好ましく、前述のエレクトレット不織布層と同じ素材であることが、貼り合わせ時の加工性の観点から好ましい。
【００２９】
繊維層の引張強さは、５Ｎ／５０ｍｍ以上が好ましい。さらに好ましくは、１０Ｎ／５０ｍｍ以上、さらに好ましくは１５Ｎ／５０ｍｍ以上である。引張強さが２００Ｎ／５０ｍｍ以上となると、構成する繊維の強度を著しく高くしたり、目付を高くする必要があることから、防塵材料としての柔らかさが得られなくなる。よって、繊維層の引張強さは２００Ｎ／５０ｍｍ未満であることが好ましい。
【００３０】
耐摩耗性は、ＪＩＳ  Ｌ  １９１３：２０１０（６．６．１）記載のテーバー形法において、３級以上が好ましい。さらに好ましくは、４級以上である。
【００３１】
剛軟性は、ＪＩＳ  Ｌ  １９１３：２０１０（６．７．１）のａ）４１．５°カンチレバー法において、１５０ｍｍ以下であることが好ましい。より好ましくは、１３０ｍｍ以下。さらに好ましくは、１００ｍｍ以下である。１５０ｍｍ超であると布帛としての剛性が高く、防護服とした際にごわつきの原因となる。
【００３２】
通気性は、４０ｃｍ３／ｃｍ２／ｓ以上が好ましい。さらに好ましくは８０ｃｍ３／ｃｍ２／ｓ以上、よりさらに好ましくは１００ｃｍ３／ｃｍ２／ｓ以上である。通気性が４０ｃｍ３／ｃｍ２／ｓ以上あることで防塵材料としたときの通気性を維持しやすくなる。通気性は、目付や平均繊維径、厚みなどにより達成することができる。
【００３３】
これらの条件を満たそうとすると、好ましい繊維層の厚みは、０．０１ｍｍ以上、さらに好ましくは０．１ｍｍ以上である。一方、好ましい繊維層の厚みは、５ｍｍ以下、より好ましくは１ｍｍ以下である。目付は好ましくは１０ｇ／ｍ２以上、より好ましくは２０ｇ／ｍ２以上である。一方、目付は好ましくは２００ｇ／ｍ２以下、より好ましくは、１００ｇ／ｍ２以下の範囲となる。
【００３４】
また、本発明に用いる繊維層は、表面に制電加工などの機能加工がされていると好ましい。制電加工は、導電性ポリマーを表面に加工する方法や、吸湿性ポリマーを表面に加工する方法が好ましい。この際、積層するエレクトレット不織布層に接触する反対の面に加工するのがよい。
【００３５】
制電加工部分がエレクトレット不織布層と接触すると帯電性能が低下する恐れがあるからである。
【００３６】
＜防塵材料＞
まず本発明の防塵材料の製造方法について述べる。本発明における防塵材料の製造方法の例としては、各構成材料の製造工程とそれらの材料の積層工程からなるものである。
【００３７】
各構成材料の製造工程は、例えば公知の方法が使用できる。繊維層およびエレクトレット不織布層の製造方法は上で説明したとおりである。
【００３８】
続いて、本発明の繊維層およびエレクトレット不織布層の積層方法について述べる。
【００３９】
本発明の防塵材料は、繊維層とエレクトレット不織布層との数の和は２以上である。
【００４０】
繊維層は、防塵材料として使用する為の強度、耐摩耗性を確保する。エレクトレット不織布層は、塵埃が衣服内に侵入することを防ぐ役割や着用者の快適性の為の透湿性を有する。このため、防塵材料は、下で定義する捕集効率が６５％以上であることが好ましい。
【００４１】
なお、本発明における捕集効率は次の方法で求めた値をいう。防塵材料または防護服から１０カ所測定用サンプルを採取する。それぞれの試料について、捕集性能測定装置で測定する。この捕集性能測定装置は、測定サンプルをセットするサンプルホルダーの上流側にダスト収納箱を連結し、下流側に流量計、流量調整バルブ、ブロワを連結している。また、サンプルホルダーにパーティクルカウンターを使用し、切り替えコックを介して、測定サンプルの上流側のダスト個数と下流側のダスト個数をそれぞれ測定することができる。さらに、サンプルホルダーは圧力計を備え、サンプル上流、下流の静圧差を読みとることができる。
【００４２】
捕集性能の測定にあたっては、直径０．３μｍのポリスチレン標準ラテックスパウダー（ナカライテスク製０．３０９Ｕポリスチレン１０質量％溶液を蒸留水で２００倍に希釈）をダスト収納箱に充填し、試料をホルダーにセットする。風量をフィルター通過速度が３ｍ／分になるように流量調整バルブで調整し、ダスト濃度を１万〜４万個／２．８３×１０−４ｍ３（０．０１ｆｔ３）の範囲として、試料の上流のダスト個数Ｄおよび下流のダスト個数ｄをパーティクルカウンター（リオン社製、ＫＣ−０１Ｅ）で１試料あたり３回測定し、下記算式にて、捕集性能（％）を求め、１０試料の平均値を算出する。
捕集効率（％）＝〔１−（ｄ／Ｄ）〕×１００
なお、高捕集の繊維シートほど、下流のダスト個数が少なくなるため、捕集効率の値は高くなる。
【００４３】
本発明に用いる防塵材料の通気性は、防護服の着用者が夏場、涼しく快適に作業するためには３０ｃｍ３／ｃｍ２／ｓ以上であることが好ましい。さらに好ましくは、３５ｃｍ３／ｃｍ２／ｓ以上である。一方、防塵材料の通気性の上限は、捕集効率が５０％以上であれば限定されない。
【００４４】
本発明の防塵材料は、繊維層およびエレクトレット不織布層の積層構造を有し、繊維層およびエレクトレット不織布層の数の和は２以上である。積層の構成としては以下のものがあげられる。衣服の外側となる面に繊維層、衣服の内側となる面にエレクトレット不織布層を持つ構成。繊維層、エレクトレット不織布層および繊維層の順となり、エレクトレット不織布層を挟み込む３層構造。耐摩耗性の高い繊維層、強度の高い繊維層の２層を重ねあわせ、重ね合わせた繊維積層体２枚がエレクトレット不織布層を挟み込む５層構造。繊維層に、特性の異なるエレクトレット不織布層２層、さらに繊維層を重ねた４層構造があげられる。中でも、２つの繊維層がエレクトレット不織布層を挟み込む３層構造が好ましい。この場合、強度を有する繊維層と耐摩耗性を有する繊維層を使用することができる。エレクトレット不織布は、それ単体では、表面に粉塵やほこりが付着しやすく、着用時や、縫製時などでの作業性に課題がある。
【００４５】
上記の２つの繊維層がエレクトレット不織布層を挟み込む３層積層構造は、エレクトレット加工されたエレクトレット不織布層を繊維層により挟み込むことで、空気が透過する際の捕集効率を落とさずに通気性を維持しやすく、また塵やほこりが表面に付きにくくなる効果を有するため好ましい。
【００４６】
繊維層とエレクトレット不織布層とを接着する方法としては、過度の熱により、繊維層やエレクトレット不織布層が所望の状態を超えて溶融または融着すること防ぐため、超音波接着加工や、柄高さが１ｍｍ以上の熱エンボスロールを用いた熱接着加工、および接着剤による貼り合わせ加工を用いることができる。さらに繊維層とエレクトレット不織布層とが接着する領域を均一に接着させるためにも接着剤による貼り合せ加工が好ましい。
【００４７】
超音波接着加工では、超音波振動するブレードと接着材料と特定のパターンを有するエンボスロールの間に０．０１ＭＰａ〜１ＭＰａの圧力で挟み込み、ブレードと呼ばれる振動子を超音波振動１〜５万Ｈｚで振動させ、ブレードと接触するパターン部分を溶融接着させる方法が例示される。ブレードは、おもに摩擦に強いチタン製が用いられるが、その他、アルミ、ステンレス合金なども使用できる。また、ブレード幅は、１０〜５０ｃｍ幅のものが用いられる。
【００４８】
柄高さが１ｍｍ以上の熱エンボスロールを用いた熱接着加工としては、エンボスパターンの深さが１ｍｍ以上の熱エンボスロールを用い、パターン以外には、布帛に熱をかけずに、接着加工を行う。柄高さとは、熱エンボスロールのエンボス柄を構成するエッジの上部と下部との距離をいう。熱エンボスの温度は、好ましくは６０℃以上、より好ましくは７０℃以上、さらに好ましくは、１００℃以上である。一方、熱エンボスの温度は、好ましくは１７０℃以下、より好ましくは１５０℃以下、さらに好ましくは１３５℃以下である。また、熱エンボスロールとそれを挟み込むニップロールの押し圧力は、好ましくは０．５ＭＰａ以上、より好ましくは１ＭＰａ以上である。一方、ニップロールの押し圧力は、好ましくは１０ＭＰａ以下、より好ましくは５ＭＰａ以下である。
【００４９】
接着剤による貼り合わせ加工に用いる接着剤は、特に限定されないが、ホットメルト接着剤、粉末系接着剤または溶液系接着剤などを挙げることが出来る。なかでもコストおよび、対象物に均一に塗布することができる観点からホットメルト接着剤が好ましい。また、ホットメルト接着剤の種類は、合成ゴム系接着剤、オレフィン系接着剤またはＥＶＡ（エチレンビニル酢酸）系接着剤などを挙げることができる。接着強力に優れるとともに、繊維層およびエレクトレット不織布層との親和性にも優れる観点から、合成ゴム系またはオレフィン系接着剤が好ましい。また、接着剤としてホットメルト接着剤を用いる場合には、ホットメルト接着剤の１４０℃における溶融粘度は、Ｔダイよりホットメルト接着剤をより均一に押し出すことができる点から、上限は２００００ｍＰａ・ｓ以下であることが好ましく、１００００ｍＰａ・ｓ以下であることがより好ましく、５０００ｍＰａ・ｓ以下であることがよりさらに好ましい。一方で、溶融粘度の下限は３００ｍＰａ・ｓ以上であることが好ましく、５００ｍＰａ・ｓ以上であることがより好ましい。
【００５０】
接着剤で積層した防塵材料をミシンで糸縫製すると、ミシン針の貫通摩擦抵抗が大きくなり、ミシン針の折れや汚れ、針の発熱による融着による目飛び、縫い糸切れ、地糸切れ、縫いジワが発生しやすくなる。また、接着材が針穴や針溝に目詰まると、目飛びや縫い糸が切れやすくなる傾向がある。
【００５１】
そこで、ホットメルト接着剤の軟化点は１０５℃以下が好ましく、より好ましくは９０℃以下である。一方、接着剤の安定性や保管の観点から軟化点は７０℃以上が好ましい。この範囲であるとミシン針の折れや汚れ、針の発熱による融着による目飛び、縫い糸切れ、地糸切れ、縫いジワが発生しにくい。軟化点の調整は、接着剤中の熱可塑性エラストマー、粘着付与剤、鉱油、熱安定剤の組成を変えることで達成できる。ミシン針での突刺強さは、１．０Ｎ以下が好ましく、０．９Ｎ以下がより好ましく、０．８Ｎ以下がさらにより好ましい。一方、下限は０．３Ｎ以上が目とび防止の観点から好ましい。ミシン針での突刺強さは、前記した軟化点範囲の接着材を使用することや接着剤の塗布量を調整することで達成できる。
【００５２】
ホットメルト接着剤による繊維層とエレクトレット不織布層との貼り合わせ加工の方法は、ドット柄のロールから基材へ接着剤を塗布する方法、粉末状の接着剤を基剤に塗布し、その後加熱し接着する方法、溶融させた接着剤をスプレー状に塗布する方法などがあげられる。なかでも、ホットメルト接着剤をＴダイ型の押出機からスプレー状に塗布する方法が好ましい。この方法であれば、防塵材料の風合いや、防塵材料の通気性を大きく損なうことなく繊維層とエレクトレット不織布層の貼り合わせが可能となるとともに、低塗布量で繊維層とエレクトレット不織布層の接着力をより高めることができ、ホットメルト接着剤をより均一に塗布することができる。また、ホットメルト接着剤の１４０℃の溶融粘度が５０００ｍＰａ・ｓ以下である場合には、Ｔダイよりホットメルト接着剤をより均一に押し出すことができる観点から、Ｔダイより押し出される際のホットメルト接着剤の温度は、１００℃以上であることが好ましく、１３０℃以上であることがより好ましい。一方で、高温のホットメルト接着剤による防塵材料への損傷抑制の観点から、Ｔダイより押し出される際のホットメルト接着剤の温度は、１８０℃以下であることが好ましく、１６０℃以下であることがより好ましい。特に、ホットメルト接着剤スプレー後、繊維層とホットメルト接着剤の接触位置において、繊維層およびエレクトレット不織布の基材の融点よりも低いことがエレクトレット性能を維持する上で好ましい。
【００５３】
防塵材料の通気性の維持および針縫製のしやすさから、繊維層とエレクトレット層との間にあるホットメルト接着剤の量は、３ｇ／ｍ２以下が好ましい。より好ましくは２．５ｇ／ｍ２以下、さらにより好ましくは２ｇ／ｍ２以下である。ホットメルト接着剤の量は、０．５ｇ／ｍ２以上が、接着強度を維持する点や、ホットメルト接着剤を均一に塗布する上で好ましい。ホットメルト接着剤の量を３ｇ／ｍ２以下にすることで通気性を維持し、針縫製に適した防塵材料とすることができる。また、０．５ｇ／ｍ２以上とすることで、防護服として着用した際に防塵材料が剥離せずに布帛として使用できる。
【００５４】
本発明の防塵材料は、隣接する繊維層とエレクトレット不織布層とが５％以上１０％以下の面積比率で接着されている。ここで、接着されている面積比率は実施例に記載の防塵材料の接着面積の測定方法によったもので定義することができる。
【００５５】
また、防塵材料の柔軟性が向上し、それを防護服にした際のその着用性がより優れたものとなるとの観点から、本発明の防塵材料は、隣接する繊維層とエレクトレット不織布層とにより形成される層間での接着領域の接着状態をより均一なものとすることが好ましい。例えば、実施例に記載の防塵材料の接着面積の測定方法におけるサンプルのサイズを２０ｍｍ角から１０ｍｍ角とした場合においても、その測定方法によって得られた層間の接着面積比率が５％以上１０％以下であることが好ましく、さらに実施例に記載の防塵材料の接着面積の測定方法におけるサンプルのサイズを２０ｍｍ角から５ｍｍ角とした場合においても、その測定方法によって得られた防塵材料の接着面積が５％以上１０％以下であることがより好ましい。
【００５６】
隣接する繊維層とエレクトレット不織布層とにより形成される層間の接着部位の大きさおよび配置をより均一なものとする手段としては以下の方法があげられる。超音波接着加工や熱接着加工に用いるエンボスロールのエンボスパターンを適切に管理する方法。溶融された接着剤をスプレー状に塗布する方法では、接着剤をスプレーするノズルの形状を適切な形状、適切な接着剤量で塗布することが挙げられる。特に、カーテンスプレーは、防塵材料に均一にホットメルト接着剤を塗布できる点から好ましい。
【００５７】
隣接する繊維層とエレクトレット不織布層とにより形成される層間が接着されていることで、防塵材料の各種強度があがる。
【００５８】
また、５％以上１０％以下の面積の領域で接着されていることで、防塵材料引張強さと通気度の両方に優れた防塵材料とすることができる。接着面積比率としては、５％以上が必要であるが、好ましくは、７％以上である。接着面積の比率が低すぎると、防塵材料の引張強さが低下し、その防塵材料を化学防護服にしたときに、その化学防護服の耐久性が低下する傾向がある。一方、接着面積比率は、１０％以下が必要であるが、好ましくは、８％以下である。接着面積の比率が高すぎると、防塵材料の通気性が低下し、また防塵材料が固くなる傾向があり、防護服としての着用性が劣るものとなる傾向がある。また、繊維層およびエレクトレット不織布層の接着部分ではいずれかの層または両方の層の相手側に向かった繊維の一部または全部が溶融され膜状となっていることが好ましい。好ましい膜状部分の厚みは、０．０１〜０．５ｍｍとなり、好ましい接着部分一つの面積は、０．００１ｍｍ２〜１００ｍｍ２である。これらの厚みは、接着部分の断面を切断し、ＳＥＭ写真にて断面の面積を拡大撮影し、厚みを求める。超音波接着加工や、柄高さが１ｍｍ以上の熱エンボスロールを用いた熱接着加工超音波の場合、キーエンス製デジタルマイクロスコープ（ＶＨＸ２０００）を用いて接着面積を求めることが出来る。
【００５９】
上記いずれの方法も、接着部分以外に、熱がかからないことから、熱による繊維層とエレクトレット不織布層のダメージが少なく、またいずれかの層に含まれる材料が広い面積で溶融することによって生じる収縮を抑制することができる。
【００６０】
前述の方法の中でも、超音波接着加工は、ブレードとパターン部分以外は、繊維層、エレクトレット不織布層いずれも熱がかからないことから、好ましい方法である。
【００６１】
また、隣接する繊維層およびエレクトレット不織布層を接着剤で接着する場合、接着剤はホットメルト接着剤であることが好ましい。すなわち、本発明の防塵材料が有する繊維層およびエレクトレット不織布層により形成される少なくとも１つの層間の貼り合わせ方法は、ホットメルト接着剤による方法であることが好ましく、そうすることで、隣接する繊維層とエレクトレット不織布層とにより形成される層間の全領域がより均一に接着されるため、防塵材料が柔らかくなり、その防塵材料を化学防護服とした際に、その着用性がより優れたものとなるためより好ましい。
【００６２】
積層された防塵材料の任意の方向の引張強さは、３０Ｎ／５ｃｍ以上であれば、防塵材料を化学防護服とする際の縫製加工時や、その化学防護服の着用時の破れなどがより抑制されるため好ましく、より好ましくは３５Ｎ／５ｃｍ以上、さらに好ましくは４０Ｎ／５ｃｍ以上である。
【００６３】
また、積層された防塵材料の任意の方向の引裂強さは、１０Ｎ以上であれば、その防塵材料を用いた化学防護服の着用時の破れがより抑制されるため好ましく、より好ましくは２５Ｎ以上である。
【００６４】
積層により得られた布帛は、強度が高く、耐摩耗性に優れ、粒子進入を抑制でき、通気性があり、かつ、糸縫製に適した防塵材料として好適に使用できる。
【００６５】
＜防護服＞
本発明の防塵材料は、カバーオール、カッパ、ガウン等の形に縫製することで防護服として好適に使用することができる。特に、放射性物質やアスベスト、ダイオキシンを含む焼却灰などの粉塵の進入を防ぐ上で、カバーオール型の防護服が好ましい。
【００６６】
＜縫製＞
防塵材料から防護服への縫製方法は、糸と針を用いた糸縫製法と糸と針を用いない超音波縫製などの無縫製法がある。中でも、糸縫製ミシンによる縫製は、加工性が高いため好ましい。糸縫製は、縫製部位に合わせて本縫いまたはロックミシンなど既存のミシンが使用できる。本縫いは上糸のループに下糸をくぐらせる方式であり、解けにくく強度に優れるため好ましく、ロックミシンは、編み合わせる縫い目であり、強い糸締まりがなく、布地の伸縮にも対応できるため好ましい。ミシン針の太さは、生地の構成に合わせて選択するが、一般的に、薄生地の場合、針番手９番（針の直径０．６７ｍｍ）、厚生地の場合、針番手１６番（針の直径１．０２ｍｍ）が使用される。薄い生地を太い針で縫うと、生地の糸が切れたり、無理な力がかかったりしたときに縫目から裂ける場合がある。また、厚い生地を細い針で縫うと、針が曲がったり、折れたりする場合がある。防護服の場合、１１番手から１６番手が好ましい。ミシン糸は、スパン糸、ウーリー糸、高巻縮ウーリー糸など市販のものを使用できる。ミシン糸の番手は、３０番手から９０番手が使用できる。糸の素材は、絹糸や綿糸のような天然繊維と、石油などから作られたポリエステルやナイロンなどの合成繊維が使用でき、特に、ポリエステルが耐候性などの面から好ましく用いられる。針目数は、必要な縫目強度に合わせ、５針／３ｃｍから１０針／３ｃｍが適している。
【００６７】
縫製部の捕集効率は、５０％以上であることが好ましい。縫製部の捕集効率を５０％以上とすることで、縫目から外部の空気が流入し、放射性物質などの有害物質が防護服内に流入するのを防止することができる。縫目の捕集効率を５０％以上にするは、縫目をシームテープで塞ぐことや、縫製針の太さを小さくすることで達成できる。
【実施例】
【００６８】
以下、本発明をさらに実施例により詳細に説明する。【００６９】
［測定方法］
（１）単位面積当たりの質量（目付：ｇ／ｍ２）
ＪＩＳ  Ｌ  １９１３：２０１０  ６．２に基づいて測定した。試料から２５ｃｍ×２５ｃｍの大きさの試験片を，打抜き形又はテンプレートとかみそり刃とを用いて３枚以上採取し、その重さを測定し、平均値を求めた。それを単位面積当たりの質量（ｇ／ｍ２）とした。【００７０】
（２）捕集効率
防護服の両太もも部から４枚、両うでから４枚、胴体部分から２枚の防塵材料を切り出し、１０枚のサンプルを採取した。それぞれの試料について、捕集性能測定装置で測定した。縫製部のサンプルは、ＪＩＳ  Ｔ８１１５（２０１５）付属書Ａの手順Ｃ実施後の防護服から、両太もも部から４枚、両うでから４枚、胴体部分から２枚の１０枚のサンプルを採取している。この捕集性能測定装置は、測定サンプルをセットするサンプルホルダーの上流側にダスト収納箱を連結し、下流側に流量計、流量調整バルブ、ブロワを連結している。また、サンプルホルダーにパーティクルカウンターを使用し、切り替えコックを介して、測定サンプルの上流側のダスト個数と下流側のダスト個数をそれぞれ測定することができる。さらに、サンプルホルダーは圧力計を備え、サンプル上流、下流の静圧差を読みとることができる。【００７１】
捕集性能の測定にあたっては、直径０．３μｍのポリスチレン標準ラテックスパウダー（ナカライテック製０．３０９Ｕポリスチレン１０質量％溶液を蒸留水で２００倍に希釈）をダスト収納箱に充填し、試料をホルダーにセットし、風量をフィルター通過速度が３ｍ／分になるように流量調整バルブで調整し、ダスト濃度を１万〜４万個／２．８３×１０−４ｍ３（０．０１ｆｔ３）の範囲で安定させ、サンプルの上流のダスト個数Ｄおよび下流のダスト個数ｄをパーティクルカウンター（リオン社製、ＫＣ−０１Ｅ）で１サンプルあたり３回測定し、下記算式にて、捕集性能（％）を求め、１０サンプルの平均値を算出した。
捕集効率（％）＝〔１−（ｄ／Ｄ）〕×１００
（３）電荷密度
図１により説明する。接地された金属製箱１と金属製平板電極２（面積１００ｃｍ２、材質：真鍮）の間に試料３をはさみ、静電誘導によって発生した電荷を、コンデンサー４を介してエレクトロメーター５によって電圧を測定し、得られた電圧から次の式によって表面電荷密度を求めた。【００７２】
Ｑ＝Ｃ×Ｖ／Ｓ
Ｑ：表面電荷密度（クーロン／ｃｍ２）
Ｃ：コンデンサー容量
Ｖ：電位
Ｓ：平板電極面積    。【００７３】
（４）通気性
ＪＩＳ  Ｌ  １９１３  ６．８．１  ａ）フラジール形法に基づき、１５ｃｍ×１５ｃｍの大きさで試験片を通過する空気量をｎ＝３で測定し、その平均値を通気性とした。【００７４】
（５）着用性
夏場の外気温を想定した３５℃、５０％Ｒｈに設定した恒温恒湿室に、被験者がＴシャツ１枚（“ＡＩＲｉｓｍ”（登録商標、ユニクロ製））、作業ズボン（綿１０％、ポリエステル９０％）１枚の上から防護服を着用し入室した。被験者は、胸の中心付近に熱電対をシャツの上から貼り付け、入室後の防護服内の温度を熱電対にて測定した。これを３人の被験者に対して実施した。３人の被験者のデータをそれぞれ比較例１の防護服と比較して、３０分後の防護服内の平均温度が２℃以上低いものをＡ、平均温度差が２℃未満のものをＢと評価した。【００７５】
（６）着用試験
夏場（７〜９月）の気温３０℃以上のときに防護服を着用し、外で１時間作業を行った。特に蒸れもなく作業性が非常に良好で防護服に破れ等の無いものをＡ、蒸れが若干あるが作業性が良好で作業服に破れ等の無いものをＢ，蒸れが高く作業性が悪いが防護服に破れ等の無いものをＣ，蒸れが非常に高く作業性が非常に悪かったり、作業服に破れや防塵材料が剥離したものをＤとした。なお、本着用試験の被験者は１人である。【００７６】
（７）引張強さ（スパンボンド不織布および防塵材料）
ＪＩＳ  Ｌ  １９１３：２０１０  ６．３．１に基づき測定した。サイズ５ｃｍ × ３０ｃｍの試験片をつかみ間隔２０ｃｍ 、引張速度１０ｃｍ／ｍｉｎの条件でシート縦方向、横方向とも３個のサンプルについて定速伸長型引張試験機にて引張試験を行い、サンプルが破断するまで引っ張ったときの最大強力を引張強さとし、サンプルのタテ方向、ヨコ方向それぞれの平均値について算出した。ここで、タテ方向とは、サンプルのロールの長さ方向に平行な方向をいい、ヨコ方向とはサンプルのロール長さ方向に垂直な方向をいう。【００７７】
（８）引裂強さ（防塵材料）
ＪＩＳ  Ｌ  １９１３：２０１０  ８．１５．４  Ｃ法（トラベゾイド法）に基づき測定した。サイズ７．５ｃｍ×１５ｃｍのサンプルのタテ方向およびヨコ方向の引裂強さをそれぞれｎ＝３で測定し平均値を算出した。ここで、タテ方向とは、サンプルのロールの長さ方向に平行な方向をいい、ヨコ方向とはサンプルのロール長さ方向に垂直な方向をいう。【００７８】
（９）厚さ
ＪＩＳ  Ｌ１９１３：２０１０  ６．１．１  Ａ法に基づき測定した。試料から２５００ｍｍ２以上の大きさの試験片を１０枚採取し、厚さ測定器の上側円形水平板に０．５ｋＰａの圧力をかけ，０点を調整した。その後、厚さ測定器を用いて，標準状態で試験片に０．５ｋｐａの圧力を１０秒間かけて、厚さを０．０１ｍｍまで測定した。試験片１０枚の平均値を求めた。【００７９】
（１０）耐摩耗性
ＪＩＳ  Ｌ  １９１３：２０１０  ６．６．１  ａ）テーバー形法に基づいて測定した。試験片を３枚採取し、摩耗輪は、ＣＳ−１０、摩擦回数を１００回とし、外観変化を付図１の限度写真と比較して、その平均値を０．５級単位に丸めて表した。【００８０】
（１１）剛軟性
ＪＩＳ  Ｌ  １９１３：２０１０  ６．７．１  ａ）４１．５°カンチレバー法に基づいて測定した。試験片をタテ方向から３枚採取して測定した。試料の表と裏で剛軟性が違う場合は、表と裏についてそれぞれ試験を行った。そのタテ方向の平均値を剛軟性とした。【００８１】
（１２）平均繊維径
防護服の両太もも部から４枚、両うでから４枚、胴体部分から２枚の計１０枚の防塵材料を切り出した。それぞれの防塵材料について、電子顕微鏡で倍率５００倍で写真撮影を行い、１枚の写真につき任意の１５本の繊維の直径を測定し、これを１０枚の写真について行い、平均繊維径はその平均値で表した。【００８２】
（１３）接着面積比率
図３を参照する。長辺２４０ｍｍ×短辺１８０ｍｍの長方形の防塵材料１１を用意した。この防塵材料１１を、長辺を４等分し、短辺を３等分し、６０ｍｍ角に分割した、１２枚の小防塵材料１２を得た。次に分割した小防塵材料１２から、小防塵材料１２と中心点が同一であり、かつ、２辺が防塵材料１１の長辺と平行であり、残りの２辺が防塵材料１１の短辺と平行である２０ｍｍ角のサンプルを切り出し、合計で１２点のサンプルＡ〜Ｌを得た。ここでいうサンプルＡ〜Ｌは、図３に示すサンプル１３〜２４に相当する。【００８３】
上述の各サンプルから繊維層を剥がし、１２枚の剥離後繊維層Ａ〜Ｌを得た。上記の１２枚の剥離後繊維層のエレクトレット不織布層と接着していた面には、接着剤とエレクトレット不織布層由来の繊維が付着していた。繊維層に付着していたエレクトレット不織布由来の繊維には、接着剤により繊維層に付着している繊維（以下、繊維９）と、接着剤と接触せずに繊維層に付着している繊維（以下、繊維１０）との２種類があった。次に、得られた１２枚の剥離後繊維層Ａ〜Ｌの中から、６枚の剥離後繊維層Ａ〜Ｆを取り分けた。剥離後繊維層Ａ〜Ｆのエレクトレット不織布層と接着していた面から、上記の２種類のエレクトレット不織布層由来の繊維をすべて取り除いた。これらを剥離後・不織布繊維除去繊維層サンプルＡ〜Ｆとした。【００８４】
また、上記の１２枚の剥離後の繊維層Ａ〜Ｌのうちの残りの６枚の剥離後繊維層Ｇ〜Ｌについては、それらの剥離後の繊維層のエレクトレット不織布層と接着していた面から、＃３２０のサンドペーパーで擦り、繊維１０のみを取り除いた。これらを剥離後・不織布繊維部分除去繊維層サンプルＧ〜Ｌとした。【００８５】
ここで、図２ａに剥離後繊維層Ａ〜Ｌのいずれか断面の概念図を示す。剥離後繊維層６のエレクトレット不織布層と接着していた面７には接着剤８とエレクトレット不織布層由来の繊維が付着している。また、エレクトレット不織布層由来の繊維には、繊維９および繊維１０がある。【００８６】
図２ｂに剥離後・不織布繊維除去繊維層６Ａを示す。これは上述した剥離後・不織布繊維除去繊維層サンプルＡ〜Ｆの形態である。剥離後・不織布繊維除去繊維層６Ａでは、接着剤８のみが付着している。従って、繊維層サンプルＡ〜Ｆのエレクトレット不織布層と接着していた側の表面には、繊維部分（接着剤が付着していない部分）および非繊維部分（接着剤が付着している部分）が存在する。【００８７】
図２ｃに剥離後・不織布繊維部分除去繊維層サンプル６Ｂ。これは上で説明した剥離後・不織布繊維部分除去繊維層サンプルＧ〜Ｌに相当する。剥離後・不織布繊維部分除去繊維層サンプル６Ｂでは、接着剤８、および、繊維９が付着している。【００８８】
得られた剥離後の繊維層サンプルＡ〜ＦおよびＧ〜Ｌのエレクトレット不織布層と接着していた面のそれぞれを、キーエンス製デジタルマイクロスコープ（ＶＨＸ２０００）を用い、倍率１５０倍およびしきい値−６０の設定にて、視野全体に各剥離後の繊維層サンプルが入るように撮影した。次いで、得られたサンプルの画像を長辺および短辺のそれぞれ中心で分割し４分割した。さらに、４分割した画像の左上部分において輝度の違いにより繊維部分の面積を算出する方法を用い、各剥離後の繊維層サンプルのエレクトレット不織布層と接着していた面の表面の繊維部分の面積を算出した。ここで、剥離後の繊維層サンプルＡ〜Ｌの表面の繊維部分の面積をそれぞれＳ１〜Ｓ１２とし、次いで、（Ｓ７−Ｓ１）／Ｓ７×１００の計算式、（Ｓ８−Ｓ２）／Ｓ８×１００の計算式、（Ｓ９―Ｓ３）／Ｓ９×１００の計算式、（Ｓ１０―Ｓ４）／Ｓ１０×１００の計算式、（Ｓ１１―Ｓ５）／Ｓ１１×１００の計算式、および、（Ｓ１２―Ｓ６）／Ｓ１２×１００の計算式で得られた値を接着面積とし、６つの接着面積を算出した。ここで、サンプル、剥離後の繊維層および繊維層サンプルのアルファベットはそれぞれ対応しており、例えば、剥離後の繊維層Ａおよび繊維層サンプルＡは繊維層Ａに由来するものである。
なお、繊維層とエレクトレット不織布層とにより形成される層間を２以上有する防塵材料においては、各界面で上記と同様の測定を行い接着面積を算出した。【００８９】
（１４）溶融粘度
ＪＩＳ  Ｚ  ８８０３  ９．４．４単一円筒形回転粘度計による測定法に基づいて測定した。Ｂ型回転粘度計（ブルックフィールド社製）を用い、１４０℃における粘度を求めた。【００９０】
（１５）快適性評価
２０℃、５０％Ｒｈに設定した恒温恒湿室に、被験者がＴシャツ１枚（“ＡＩＲｉｓｍ”（登録商標、ユニクロ製））、作業服上下（綿１０％、ポリエステル９０％）の上から防護服を着用し、保護具（ゴム手袋、ヘルメット、長靴）を装着しテープで固定した。被験者は、背中の中心付近に“おんどとり”（登録商標、ティアンドデイ製  ＴＲ−７１ｎｗ）をシャツの上から貼り付け、入室後、足踏み（１４歩／１０秒）を実施し、防護服内の湿度を１０秒毎に測定した。なお、扇風機（ＹＵＡＳＡ製  ＹＴ−４００１Ｋ（ＷＨ））を風量“中”にて背中から５０ｃｍ離れた位置から風をあてた。これを３人の被験者に対して実施した。３人の被験者のデータをそれぞれ比較例１の防護服と比較して、４５分後の防護服内の平均湿度が２０％以上低いものをＡ、１０％以上２０％未満低いものをＢ、平均湿度差が１０％未満のものをＣと評価した。【００９１】
（１６）突刺強さ
ＪＩＳ  Ｔ  ８０５１：２００５に基づき測定した。試料か直径５５ｍｍの大きさの試験片を防護服の太もも部から２枚、両うでから２枚の計４枚の防塵材料を採取し、針侵入速度を１００ｍｍ／分とし、定速伸長型引張試験機にて突き刺し試験を行い、試験片４枚の平均値を求めた。【００９２】
（１７）ミシン針での突刺強さ
試験鍾をミシン針１４番手に変えた他は（１６）項のＪＩＳ  Ｔ  ８０５１：２００５に準拠して測定した。試料は直径５５ｍｍの大きさの試験片を防護服の太もも部から２枚、両うでから２枚の計４枚の防塵材料を採取し、針侵入速度を１００ｍｍ／分とし、定速伸長型引張試験機にて１５ｍｍの突き刺し試験を行い、試験片４枚の平均値を求めた。【００９３】
（１８）剥離強度
ＪＩＳ  Ｌ  １０８９：２００７に記載の方法に準拠して測定した。繊維層と繊維層の界面で剥がしてきっかけを作り、万能試験機（島津製作所製オートグラフＡＧ−ＩＳ）を用いて、幅２５ｍｍ、長さ３００ｍｍに切り出した試験片を、つかみ間隔５０ｍｍ、引張速度１５０ｍｍ／分の条件でシート縦方向、横方向とも３個のサンプルについて定速伸長型引張試験機にてＴ字（１８０°）に剥離した時の剥離試験を行った。評価は、ＪＩＳ  Ｌ  １０８９：２００７の図５に示すように、剥離するときに示す極大値の大きいものから順次３個、小さいものから順次３個を採り、計６個の平均値を算出した。【００９４】
（１９）糸縫製テスト
防塵材料を２枚重ねて、３０ｍ縫製を継続した。縫製は、１本針本縫いミシンを用いて、針１１番手、糸がポリエステル９０番手、１０針／３ｃｍの条件にて行い、異常が見られないものをＧ、目飛びや縫いジワ、ミシン針折れ、糸切れしたものをＰとした。【００９５】
（２０）風合い
防塵材料を手で触り、ホットメルト接着剤の粘着性を感じるものを×、ホットメルト接着剤の粘着性を感じないものを○とした。【００９６】
（２１）粉塵漏れ試験
ＪＩＳ  Ｔ  ８０３２−２：２０１５に記載の方法に準拠して測定した。ＪＩＳの規格を満たすものを合格とし、ＪＩＳの規格を満たさないものを不合格とした。【００９７】
（繊維層用布帛）
繊維層用の布帛には次のものを用いた。物性を表１に示す。【００９８】
＜スパンボンド布帛１＞
ポリプロピレン製スパンボンド不織布（通気性２２０ｃｍ３／ｃｍ２／ｓ、目付１５ｇ／ｍ２、引張強さ：タテ４６．３Ｎ／５０ｍｍ、ヨコ１７．５Ｎ／５０ｍｍ、耐摩耗性：４．５級、剛軟性：７３ｍｍ）。【００９９】
【表１】
2016104492.tif 000002
【０１００】
（エレクトレット不織布層用の布帛）
エレクトレット不織布層用の布帛および比較例に用いた対照用の布帛には次のものを用いた。物性を表２に示す。【０１０１】
＜エレクトレット不織布１＞
ポリプロピレン製メルトブロー不織布（ヒンダードアミン系添加剤１質量％含有、エレクトレット加工有り、電荷密度８．５×１０−９クーロン／ｃｍ２、通気性４４ｃｍ３／ｃｍ２／ｓ、目付２０ｇ／ｍ２、平均繊維径２μｍ）。【０１０２】
＜エレクトレット不織布２＞
ポリプロピレン製メルトブロー不織布（ヒンダードアミン系添加剤１質量％含有、エレクトレット加工有り、電荷密度８．５×１０−９クーロン／ｃｍ２、通気性９５ｃｍ３／ｃｍ２／ｓ、目付１８ｇ／ｍ２、平均繊維径４μｍ）。【０１０３】
＜エレクトレット不織布３＞
ポリプロピレン製メルトブロー不織布（ヒンダードアミン系添加剤１質量％含有、エレクトレット加工有り、電荷密度８．５×１０−９クーロン／ｃｍ２、通気性１２０ｃｍ３／ｃｍ２／ｓ、目付１６ｇ／ｍ２、平均繊維径６μｍ）。【０１０４】
【表２】
2016104492.tif 000003
【０１０５】
（接着剤）
（Ａ）ホットメルト接着剤Ａ
“モレスコメルト”ＴＮ−３６７Ｚ（モレスコ社製）、１４０℃の溶融粘度１２００ｍＰａ・ｓ、軟化点８２℃。
（Ｂ）ホットメルト接着剤Ｂ
“モレスコメルト”ＴＮ−２５５Ｚ（モレスコ社製）、１４０℃の溶融粘度１４２５０ｍＰａ・ｓ、軟化点１０２℃。
（Ｃ）ホットメルト接着剤Ｃ
“モレスコメルト”ＡＣ−８３１Ｚ（モレスコ社製）、１６０℃の溶融粘度４０００ｍＰａ・ｓ、軟化点１２２℃。【０１０６】
［実施例１］
ホットメルト接着機にて、１５０℃に加温し溶融させたホットメルト接着材Ａを、エレクトレット不織布１の第１の面に塗布量が２ｇ／ｍ２となるようＴダイからスプレー状に塗布し、その後、スパンボンド布帛１をエレクトレット不織布１の第１の面に貼り合わせた。得られたスパンボンド布帛１／エレクトレット不織布１の２層積層品を巻取った。表裏を反対にして、再度エレクトレット不織布１の第２の面に、先の工程と同様にホットメルト接着材Ａを塗布量が２ｇ／ｍ２となるようスプレー状に塗布し、その後、スパンボンド布帛１をエレクトレット不織布１の第２の面に貼り合わせた。その結果スパンボンド布帛１／エレクトレット不織布１／スパンボンド布帛１の順の構成をもつ防塵材料１を得た。得られた防塵材料１の構成を表３に示し、その特性の測定結果を表４〜６に示す。防塵材料１は、目付６０ｇ／ｍ２、生地部の捕集効率９２％、縫製部捕集効率８９％、通気性４２ｃｍ３／ｃｍ２／ｓ、観察した６つの領域における接着面積の比率の最大値は９％で最小値が７％であた。引張り強さはタテ方向１０３．３Ｎ／５０ｍｍ、ヨコ方向５０．３Ｎ／５０ｍｍ、引裂き強さはタテ方向１５．４Ｎ，ヨコ方向３０．２Ｎであった。【０１０７】
得られた防塵材料１を用い、型紙に合わせて切り出し、切り出した防塵材料の縫製部分を、針糸および振り糸ともに高巻縮ウーリー糸、１本針３糸オーバーミシンで行い、針目数８針／３ｃｍで縫製した。ファスナー付けは、スパン糸＃６０ポリエステル、本縫いで行い、針目数６針／３ｃｍでミシン縫製した。これらの方法によりカバーオール型化学防護服を作製したところ、縫製時に布帛の破れや裂けもなく、良好な縫製性であった。さらに３５℃、５０％Ｒｈ雰囲気下にて着用性を評価したところ、比較例１との温度差は、−３．５℃であり、着用性の評価はＡ、着用試験の評価はＡであった。快適性評価は、比較例１よりも湿度が２１％Ｒｈ低く、評価はＡであった。【０１０８】
［実施例２］
エレクトレット不織布１の第１の面へのホットメルト接着剤の塗布量を１ｇ／ｍ２とした以外は実施例１と同様にしてスパンボンド布帛１／エレクトレット不織布１／スパンボンド布帛１の順の構成をもつ防塵材料２を得た。得られた防塵材料２の構成を表３に示し、その特性の測定結果を表４〜６に示す。防塵材料２は、目付５８ｇ／ｍ２、生地部の捕集効率９１％、縫製部捕集効率８９％、通気性４４ｃｍ３／ｃｍ２／ｓ、観察した６つの領域の接着面積の比率の最大値が６％で最小値が５％であった。引張り強さはタテ方向９８．５Ｎ／５０ｍｍ、ヨコ方向４５．９Ｎ／５０ｍｍ、引裂き強さはタテ方向１３．０Ｎ，ヨコ方向２８．８Ｎであった。【０１０９】
防塵材料２を用い、実施例１と同じ工程で、同じサイズのカバーオール型化学防護服を作製したところ、縫製時に布帛へゴミ付着もなく良好な縫製性であった。さらに３５℃、５０％Ｒｈ雰囲気下にて着用性を評価したところ、比較例１との温度差は、−３．６℃であり、着用性の評価はＡ、着用試験の評価はＡであった。快適性評価は、比較例１よりも湿度が２５％Ｒｈ低く、評価はＡであった。【０１１０】
［実施例３］
エレクトレット不織布１の第１の面へのホットメルト接着剤の塗布量を４ｇ／ｍ２とした以外は実施例１と同様にしてスパンボンド布帛１／エレクトレット不織布１／スパンボンド布帛１の防塵材料３を得た。得られた防塵材料３の構成を表３に示し、その特性の測定結果を表４〜６に示す。防塵材料３は、目付６４ｇ／ｍ２、生地部の捕集効率９３％、縫製部捕集効率８９％、通気性３８ｃｍ３／ｃｍ２／ｓ、観察した６つの領域の接着面積の比率の最大値が１０％で最小値が８％であった。引張り強さはタテ方向１０６．８Ｎ／５０ｍｍ、ヨコ方向５４．４Ｎ／５０ｍｍ、引裂き強さはタテ方向１７．２Ｎ，ヨコ方向３２．５Ｎであった。【０１１１】
防塵材料３を用い、実施例１と同じ工程で、同じサイズのカバーオール型化学防護服を作製したところ、縫製時に布帛へゴミ付着もなく良好な縫製性であった。ただし糸縫製テストでは縫いジワが発生した。ミシン針での突刺強さは、１．０６Ｎであった。さらに３５℃、５０％Ｒｈ雰囲気下にて着用性を評価したところ、比較例１との温度差は、−２．９℃であり、着用性の評価はＡ、着用試験の評価はＢであった。快適性評価は、比較例１よりも湿度が１９％Ｒｈ低く、評価はＢであった。【０１１２】
［実施例４］
ホットメルト接着材Ａをホットメルト接着剤Ｂに変え、塗布量を１ｇ／ｍ２とした以外は、実施例１と同様にしてスパンボンド布帛１／エレクトレット不織布１／スパンボンド布帛１の順に構成された防塵材料４を得た。得られた防塵材料４の構成を表３に示し、その特性の測定結果を表４〜６に示す。防塵材料４は、目付５８ｇ／ｍ２、生地部の捕集効率９２％、縫製部捕集効率８８％、通気性４６ｃｍ３／ｃｍ２／ｓ、観察した６つの領域の接着面積の比率の最大値が９％で最小値が６％であった。引張り強さはタテ方向１０３．０Ｎ／５０ｍｍ、ヨコ方向５１．１Ｎ／５０ｍｍ、引裂き強さはタテ方向１５．７Ｎ，ヨコ方向３０．６Ｎであった。【０１１３】
防塵材料４を用い、実施例１と同じ工程で同じサイズのカバーオール型化学防護服を作製したところ、縫製時に布帛へゴミ付着もなく良好な縫製性であった。さらに３５℃、５０％Ｒｈ雰囲気下にて着用性を評価したところ、比較例１との温度差は、−３．５℃であり、着用性の評価はＡ、着用試験の評価はＡであった。快適性評価は、比較例１よりも湿度が２２％Ｒｈ低く、評価はＡであった。【０１１４】
［実施例５］
エレクトレット不織布１をエレクトレット不織布２に変えた以外は、実施例２と同様にしてスパンボンド布帛１／エレクトレット不織布２／スパンボンド布帛１の防塵材料５を得た。得られた防塵材料５の構成を表３に示し、その特性の測定結果を表４〜６に示す。防塵材料５は、目付５６ｇ／ｍ２、生地部の捕集効率５５％、縫製部捕集効率５０％、通気性６０ｃｍ３／ｃｍ２／ｓ、観察した６つの領域の接着面積の比率の最大値が９％で最小値が６％であった。引張り強さはタテ方向１０４．０Ｎ／５０ｍｍ、ヨコ方向５２．０Ｎ／５０ｍｍ、引裂き強さはタテ方向１５．９Ｎ，ヨコ方向３１．１Ｎであった。【０１１５】
防塵材料５を用い、実施例１と同じ工程で同じサイズのカバーオール型化学防護服を作製したところ、縫製時に布帛へゴミ付着もなく良好な縫製性であった。さらに３５℃、５０％Ｒｈ雰囲気下にて着用性を評価したところ、比較例１との温度差は、−３．７℃であり、着用性の評価はＡ、着用試験の評価はＡであった。快適性評価は、比較例１よりも湿度が２６％Ｒｈ低く、評価はＡであった。【０１１６】
［実施例６］
ホットメルト接着材Ａをホットメルト接着剤Ｃに変え、また塗布量を１ｇ／ｍ２とした以外は、実施例１と同様にしてスパンボンド布帛１／エレクトレット不織布１／スパンボンド布帛１の順に構成された防塵材料６を得た。得られた防塵材料６の構成を表３に示し、その特性の測定結果を表４〜６に示す。防塵材料６は、目付５８ｇ／ｍ２、生地部の捕集効率９０％、縫製部捕集効率８７％、通気性４７ｃｍ３／ｃｍ２／ｓ、観察した６つの領域の接着面積の比率の最大値が９％で最小値が６％であった。引張り強さはタテ方向１２９．８Ｎ／５０ｍｍ、ヨコ方向５０．５Ｎ／５０ｍｍ、引裂き強さはタテ方向１５．１Ｎ，ヨコ方向２９．９Ｎであった。【０１１７】
防塵材料６を用い、実施例１と同じカバーオール型化学防護服を作製したところ、縫製時に布帛へゴミ付着もなく良好な縫製性であった。ただし糸縫製テストを実施すると目とびが発生した。ミシン針での突刺強さは、１．０３Ｎであった。さらに３５℃、５０％Ｒｈ雰囲気下にて着用性を評価したところ、比較例１との温度差は、−３．５℃であり、着用性の評価はＡ、着用試験の評価はＡであった。快適性評価は、比較例１よりも湿度が２３％Ｒｈ低く、評価はＡであった。【０１１８】
［実施例７］
エレクトレット不織布１をエレクトレット不織布３に変えた以外は、実施例２と同様にしてスパンボンド布帛１／エレクトレット不織布３／スパンボンド布帛１の順に構成された防塵材料７を得た。得られた防塵材料７の構成を表３に示し、その特性の測定結果を表４〜６に示す。防塵材料７は、目付５４ｇ／ｍ２、生地部の捕集効率４０％、縫製部捕集効率３５％、通気性９０ｃｍ３／ｃｍ２／ｓ、観察した６つの領域の接着面積の比率の最大値が９％で最小値が７％であった。引張り強さはタテ方向１０５．２Ｎ／５０ｍｍ、ヨコ方向５２．２Ｎ／５０ｍｍ、引裂き強さはタテ方向１５．９Ｎ，ヨコ方向３０．５Ｎであった。【０１１９】
防塵材料７を用い、実施例１と同じカバーオール型化学防護服を作製したところ、縫製時に布帛へゴミ付着もなく良好な縫製性であった。さらに３５℃、５０％Ｒｈ雰囲気下にて着用性を評価したところ、比較例１との温度差は、−３．８℃であり、着用性の評価はＡ、着用試験の評価はＡであった。快適性評価は、比較例１よりも湿度が２７％Ｒｈ低く、評価はＡであった。【０１２０】
［比較例１］
市販のポリエチレン製フラッシュスパン不織布１層の防護服から、生地を切り取り、物性を測定し、防塵材料８とした。その測定結果を表３および表４に示す。【０１２１】
防塵材料８は、目付４０ｇ／ｍ２、生地部の捕集効率８０％、縫製部捕集効率８０％、通気性０．１ｃｍ３／ｃｍ２／ｓであった。引張り強さはタテ方向８９．８Ｎ／５０ｍｍ、ヨコ方向６８．０Ｎ／５０ｍｍ、引裂き強さはタテ方向２２．４Ｎ，ヨコ方向１６．１Ｎであった。【０１２２】
上記防護服と同じ市販の防護服を着用して、３５℃、５０％Ｒｈ雰囲気下にて着用性を評価し、その測定結果を実施例と比較した。防塵材料８は、防護服として軽量で動きやすいが、やや風が通りにくく、着用性試験を行うと、３０分後の防護服内の温度は、３４．２℃となり、防護服内が蒸れたため、着用感はＢ、着用試験の評価はＤであり防護服としては劣る結果となった。快適性評価は、平均湿度が７５％Ｒｈであった。【０１２３】
［比較例２］
エレクトレット不織布１の第１の面へのホットメルト接着剤の塗布量を０．４ｇ／ｍ２とした以外は実施例１と同様にしてスパンボンド布帛１／エレクトレット不織布１／スパンボンド布帛１の順に構成される防塵材料９を得た。得られた防塵材料９の構成を表３に示し、その特性の測定結果を表４〜６に示す。防塵材料５は、目付５７ｇ／ｍ２、生地部の捕集効率９４％、縫製部捕集効率８９％、通気性４５ｃｍ３／ｃｍ２／ｓ、観察した６つの領域の接着面積の比率の最大値が３％で最小値が１％であり、６つの接着面積のすべてが５％以上１０％以下の範囲外であった。引張り強さはタテ方向９２．６Ｎ／５０ｍｍ、ヨコ方向３８．７Ｎ／５０ｍｍ、引裂き強さはタテ方向９．２Ｎ，ヨコ方向２４．６Ｎでとなり、引張り及び引裂き強さが低い結果となった。【０１２４】
防塵材料９を用い、カバーオール型化学防護服を作製したところ、縫製時に一部スパンボンド布帛とエレクトレット不織布が剥離し、縫製性が劣る結果であった。さらに３５℃、５０％Ｒｈ雰囲気下にて着用性を評価したところ、比較例１との温度差は、−３．６℃であり、着用性の評価はＡ、着用試験の評価は作業時にスパンボンド布帛とエレクトレット不織布の剥離が発生し一部で破れが見られたためＤであった。快適性評価は、比較例１よりも湿度が２４％Ｒｈ低く、評価はＡであった。【０１２５】
［比較例３］
エレクトレット不織布１の第１の面へのホットメルト接着剤の塗布量を８ｇ／ｍ２とした以外は実施例１と同様にしてスパンボンド布帛１／エレクトレット不織布１／スパンボンド布帛１の防塵材料１０を得た。得られた防塵材料１０の構成を表３に示し、その特性の測定結果を表４〜６に示す。防塵材料１０は、目付７２ｇ／ｍ２、生地部の捕集効率９３％、縫製部捕集効率８８％、通気性２９ｃｍ３／ｃｍ２／ｓ、観察した６つの領域の接着面積の比率の最大値が１６％で最小値が１４％であった。引張り強さはタテ方向１０９．８Ｎ／５０ｍｍ、ヨコ方向６０．０Ｎ／５０ｍｍ、引裂き強さはタテ方向２０．０Ｎ，ヨコ方向３５．２Ｎであった。【０１２６】
防塵材料１０を用い、カバーオール型化学防護服を作製したところ、縫製時に布帛へゴミ付着もなく良好な縫製性であった。しかしながら、糸縫製テストを実施すると縫いジワが発生した。ミシン針での突刺強さは、１．２１Ｎであった。さらに３５℃、５０％Ｒｈ雰囲気下にて着用性を評価したところ、比較例１との温度差は、−２．５℃であり、着用性の評価はＡ、着用試験の評価はＣとなり着用時の作業性がやや劣る結果であった。快適性評価は、比較例１よりも湿度が１８％Ｒｈ低く、評価はＢであった。【０１２７】
［比較例４］
エレクトレット不織布１の第１の面へのホットメルト接着剤の塗布量を１２ｇ／ｍ２とした以外は実施例１と同様にしてスパンボンド布帛１／エレクトレット不織布１／スパンボンド布帛１の防塵材料１１を得た。得られた防塵材料７の構成を表３に示し、その物性測定結果を表４〜６に示す。防塵材料１１は、目付８０ｇ／ｍ２、捕集効率９２％、通気性１８ｃｍ３／ｃｍ２／ｓ、６つの接着面積の最大値が２３％で最小値が２０％であった。引張り強さはタテ方向１１２．６Ｎ／５０ｍｍ、ヨコ方向６１．２Ｎ／５０ｍｍ、引裂き強さはタテ方向２１．１Ｎ，ヨコ方向３６．３Ｎであった。【０１２８】
防塵材料１１を用い、カバーオール型化学防護服を作製したところ、縫製時に布帛へゴミ付着もなく良好な縫製性であった。しかしながら、糸縫製テストを実施すると縫いジワおよび糸切れが発生した。ミシン針での突刺強さは、１．３１Ｎであった。さらに３５℃、５０％Ｒｈ雰囲気下にて着用性を評価したところ、比較例１との温度差は、−１．８℃であり、着用性の評価はＢ、着用試験の評価はＤであった。快適性評価は、比較例１よりも湿度が９％Ｒｈ低く、評価はＣであった。【０１２９】
本発明の要件を満足する実施例の防塵材料を用いた防護服は、通気性があり着用した際の蒸れ感を軽減し着衣快適性に優れたものであった。また、ミシン針による縫製に適した防塵材料であった。【０１３０】
【表３】
2016104492.tif 000004
【０１３１】
【表４】
2016104492.tif 000005
【０１３２】
【表５】
2016104492.tif 000006
【０１３３】
【表６】
2016104492.tif 000007
【産業上の利用可能性】
【０１３４】
本発明の防塵材料を用いた防護服は粉塵のある雰囲気での着用に有用である。
【符号の説明】
【０１３５】
１：金属製箱
２：金属製平板電極
３：試料
４：コンデンサー
５：エレクトロメーター
６：剥離後繊維層
６Ａ：剥離後・不織布繊維除去繊維層
６Ｂ：剥離後・不織布繊維部分除去繊維層
７：エレクトレット不織布層と接着していた面
８：接着剤
９：接着剤により繊維層に付着しているエレクトレット不織布層由来の繊維
１０：接着剤と接触せずに繊維層に付着しているエレクトレット不織布層由来の繊維
１１：防塵材料
１２：小防塵材料
１３〜２４：サンプルＡ〜Ｌ
【図１】
2016104492.tif 000008
【図２ａ】
2016104492.tif 000009
【図２ｂ】
2016104492.tif 000010
【図２ｃ】
2016104492.tif 000011
【図３】
2016104492.tif 000012
【国際調査報告】
2016104492.tif 000013
2016104492.tif 000014
2016104492.tif 000015
2016104492.tif 000016